Сплав на основе железа
IRON-BASED ALLOY

Изобретение относится к области металлургии и касается составов сплавов на основе железа, которые могут быть использованы для изготовления металлургического оборудования, кузнечно-прессового инструмента, штампов.
Известен сплав на основе железа, содержащий, мас. %: углерод 0,35-0,4; кремний 0,5-0,8; хром 4,5-5,0; вольфрам 1,2-1,7; молибден 2,5-3,0; ванадий 0,5-0,9; кобальт 2,5-3,2; церий 0,01-0,2; иттрий 0,01-0,1; железо - остальное [1].
Задачей изобретения является повышение твердости сплава.
Технический результат достигается тем, что сплав на основе железа, содержащий углерод, кремний, хром, вольфрам, молибден, ванадий, кобальт, церий, железо, дополнительно содержит гафний и ниобий, причем компоненты находятся при следующем соотношении, мас. %: углерод 5,35-6,45; кремний 0,5-0,8; хром 4,5-5,0; вольфрам 1,2-1,7; молибден 2,5-3,0; ванадий 2,9-3,5; кобальт 0,8-1,5; церий 0,01-0,02; гафний 1,5-2,0; ниобий 2,8-4,0; железо - остальное. В таблице приведены составы сплава.
Хром, вольфрам, молибден, гафний, кобальт обеспечивают твердость сплава. При этом ниобий, ванадий, кобальт препятствует возникновению трещин при ударных нагрузках и высоких температурах. Церий раскисляет сплав.
Сплав может быть выплавлен в индукционных вакуумных печах. Основной исходный материал для выплавки сплава - стальной лом, специально приготовленная шихта. Термическая обработка сплава включает закалку при температуре 1100°C и отпуск при температуре 640°C.
Источник информации
1. SU 505741, 1976.